Conteneur dont la surface des parois intérieures sont recouvertes au moins partiellement, de préférence pour plus de 80%, d’un revêtement présentant les phases cristallisées suivantes, en pourcentage et sur la base de la masse totale des phases cristallisées : Spinelle MgAl 2 O 4 : 10% à 60%, et Phases cristallisées autres que spinelle MgAl 2 O 4 et corindon : Corindon : complément à 100%. Conteneur selon la revendication précédente : - dans lequel le revêtement présente en pourcentage en masse sur la base des phases cristallisées, une teneur en spinelle supérieure à 15% et/ou inférieure à 55%, et/ou - comportant plus de 90%, en masse, d’oxyde(s), de carbure(s), de nitrure(s), d’oxynitrure(s), de borure(s), et leurs mélanges, et/ou - dans lequel l’épaisseur dudit revêtement est supérieure à 50 µm et inférieure à 2000 µm, et/ou - dont la surface des parois intérieures recouvertes par ledit revêtement comprend le fond dudit conteneur et la partie des côtés se trouvant au contact dudit fond, et/ou - dont la surface des parois intérieures est recouverte pour plus de 85% par ledit revêtement. Conteneur selon la revendication 1 ou 2 : - dans lequel le revêtement présente en pourcentage en masse sur la base des phases cristallisées, une teneur en spinelle supérieure à 20% et/ou inférieure à 50%, et/ou - comportant plus de 95%, en masse, d’oxyde(s), de carbure(s), de nitrure(s), d’oxynitrure(s), de borure(s), et leurs mélanges, et/ou - dans lequel l’épaisseur dudit revêtement est supérieure à 100 µm et inférieure à 1500 µm, et/ou - dont la surface des parois intérieures est recouverte pour plus de 90% par ledit revêtement. Conteneur selon l’une des revendications 1 à 3 : - dans lequel le revêtement présente en pourcentage en masse sur la base des phases cristallisées, une teneur en spinelle supérieure à 25%, et/ou - comportant plus de 99%, en masse, d’oxyde(s), de carbure(s), de nitrure(s), d’oxynitrure(s), de borure(s), et leurs mélanges, et/ou - dans lequel l’épaisseur dudit revêtement est supérieure à 200 µm et inférieure à 1000 µm, et/ou - dont la surface des parois intérieures est recouverte pour plus de 95% par ledit revêtement. Conteneur selon l’une des revendications précédentes - dans lequel le revêtement présente en pourcentage en masse sur la base des phases cristallisées, une teneur en spinelle supérieure à 35%, et/ou - dans lequel l’épaisseur dudit revêtement est supérieure à 300 µm et inférieure à 800 µm, et/ou - dont le revêtement s’étend sur sensiblement la totalité de la surface des parois intérieures dudit conteneur. Conteneur selon l’une des revendications précédentes, comportant plus de 90%, de préférence plus de 95% en masse, d’oxyde(s). Conteneur selon la revendication précédente comportant Al 2 O 3 , MgO, ZrO 2 , SiO 2 , Y 2 O 3 , et leurs mélanges. Conteneur selon l’une des revendications précédentes présentant une teneur en Al 2 O 3 +MgO+ZrO 2 +SiO 2 +Y 2 O 3 supérieure à 90%, de préférence supérieure à 95%, en pourcentage en masse sur la base des oxydes. Conteneur selon l’une des revendications précédentes présentant - une teneur en Al 2 O 3 supérieure à 90%, de préférence supérieure à 95%, en pourcentage en masse sur la base des oxydes, ou - une teneur en SiO 2 supérieure à 90%, de préférence supérieure à 95%, en pourcentage en masse sur la base des oxydes, ou - une teneur en Al 2 O 3 + MgO supérieure à 90%, de préférence supérieure à 95%, en pourcentage en masse sur la base des oxydes, ou - une teneur en Al 2 O 3 + Y 2 O 3 supérieure à 90%, de préférence supérieure à 95%, en pourcentage en masse sur la base des oxydes, ou - une teneur en Al 2 O 3 + MgO + SiO 2 supérieure à 90%, de préférence supérieure à 95%, en pourcentage en masse sur la base des oxydes, ou - une teneur en Al 2 O 3 + ZrO 2 + SiO 2 supérieure à 90%, de préférence supérieure à 95%, en pourcentage en masse sur la base des oxydes, ou - une teneur en Al 2 O 3 + ZrO 2 supérieure à 90%, de préférence supérieure à 95%, en pourcentage en masse sur la base des oxydes, ou - une teneur en Al 2 O 3 + SiO 2 supérieure à 90%, de préférence supérieure à 95%, en pourcentage en masse sur la base des oxydes. Conteneur selon l’une des revendications précédentes, comportant plus de 90%, de préférence plus de 95%, au total et en pourcentages sur la base de la masse totale des phases cristallisées, de corindon, de spinelle MgAl 2 O 4 , de cordiérite, de mullite, de zircone, optionnellement stabilisée, de périclase, et leurs mélanges. Conteneur selon la revendication précédente, comportant plus de 90%, de préférence plus de 95%, au total et en pourcentages sur la base de la masse totale des phases cristallisées, de corindon ou de mullite ou d’un mélange de corindon et de cordiérite ou d’un mélange de corindon et de mullite ou d’un mélange de corindon et de spinelle MgAl 2 O 4 ou d’un mélange de corindon et de cordiérite et de spinelle, ou d’un mélange de corindon et de zircone ou d’un mélange de corindon et de mullite et de zircone ou d’un mélange de cordiérite et de mullite. Conteneur selon l’une des revendications 1 à 5, comportant plus de 90%, de préférence plus de 95% en masse, de carbure(s), de nitrure(s), d’oxynitrure(s), de borures et leurs mélanges. Conteneur selon la revendication précédente, comportant plus de 90%, de préférence plus de 95% en masse, au total, de carbure(s), de nitrure(s), de SiAlON et leurs mélanges. Conteneur selon la revendication précédente, comportant plus de 90%, de préférence plus de 95%, en masse et au total, de carbure de silicium, de nitrure de silicium, de SiAlON, et leurs mélanges. Conteneur selon la revendication précédente, comportant plus de 90%, de préférence plus de 95%, en masse, d’un mélange de carbure de silicium et de nitrure de silicium. Conteneur selon l’une des revendications précédentes, - présentant un périmètre choisi parmi un polygone, un cercle ou une ellipse, et/ou - comportant un fond et au moins un côté, de préférence présentant une épaisseur moyenne inférieure à 20 mm et supérieure à 2 mm, et/ou - présente un volume supérieur à 0,1 litre et inférieur à 25 litres. Utilisation d’un conteneur selon l’une des revendications précédentes, pour la fabrication d’une poudre d’oxyde comportant du lithium, en particulier un oxyde d’un métal ou de plusieurs métaux de transition lithiés.